【事件の表示】
　特許第３１８１５１７号「壁紙およびその製造方法」の請求項１ないし１０に係る特許に対する特許異議の申立てについて、次のとおり決定する。
【結　論】
　訂正を認める。
　特許第３１８１５１７号の請求項１ないし９に係る特許を維持する。
【理　由】
１．手続の経緯
　特許第３１８１５１７号に係る発明の出願は、平成８年１１月１５日に特許出願され、平成１３年４月２０日にその発明について特許権の設定登録がされ、その後、その特許について、特許異議申立人　篠原榮子から特許異議の申立てがなされ、当審において特許取消しの理由が通知され、その指定期間内の平成１４年１１月５日に訂正請求がなされたものである。
　
２．訂正の適否
（１）訂正の内容
ア．訂正事項ａ
　特許請求の範囲の請求項１を、
「通気性を有するシート材料と、該シート材料上に設けられた防水材層と、該防水材層上に設けられた非有機溶剤系樹脂層とを備えた壁紙において、前記防水材層が点状ないし点網状に設けられるとともに、前記防水材層の適用量が１〜１０ｇ／ｍ2である前記壁紙。」と訂正する。
イ．訂正事項ｂ
　特許請求の範囲の請求項６を、
「通気性を有するシート材料の一方の面に防水材層を設け、該防水材層上に非有機溶剤系樹脂の塗布液を塗工し、次いでこれを加熱し乾燥することを特徴とする壁紙の製造方法において、前記防水材層を点状ないし点網状に設けるとともに、前記防水材層の適用量を１〜１０ｇ／ｍ2にしたことを特徴とする前記製造方法。」と訂正する。
ハ．訂正事項ｃ
　特許請求の範囲の請求項３を削除し、請求項４以後の項番を繰り上げる。
ニ．訂正事項ｄ
　新請求項４の「請求項４に記載の」を「請求項３に記載の」と、
　新請求項６の「請求項６に記載の」を「請求項５に記載の」と、
　新請求項７の「請求項６または７に記載の」を「請求項５または６に記載の」と、
　新請求項８の「請求項６ないし８に記載の」を「請求項５ないし７に記載の」と、
　新請求項９の「請求項６ないし９に記載の」を「請求項５ないし８に記載の」と、
それぞれ訂正する。
ホ．訂正事項ｅ
　明細書０００９欄の「すなわち本発明は、通気性を有するシート材料と、該シート材料上に設けられた防水材層と、該防水材層上に設けられた非有機溶剤系樹脂層とを備えた壁紙を提供するものである」を、
「すなわち本発明は、通気性を有するシート材料と、該シート材料上に設けられた防水材層と、該防水材層上に設けられた非有機溶剤系樹脂層とを備えた壁紙において、前記防水材層が点状ないし点網状に設けられるとともに、前記防水材層の適用量が１〜１０ｇ／ｍ2である前記壁紙を提供するものである」と訂正する。
ヘ．訂正事項ｆ
　明細書００１０欄の「さらに本発明は、通気性を有するシート材料の一方の面に防水材層を設け、該防水材層上に非有機溶剤系樹脂の塗布液を塗工し、次いでこれを加熱し乾燥することを特徴とする壁紙の製造方法を提供するものである」を、
「さらに本発明は、通気性を有するシート材料の一方の面に防水材層を設け、該防水材層上に非有機溶剤系樹脂の塗布液を塗工し、次いでこれを加熱し乾燥することを特徴とする壁紙の製造方法において、前記防水材層を点状ないし点網状に設けるとともに、前記防水材層の適用量を１〜１０ｇ／ｍ2にしたことを特徴とする前記製造方法を提供するものである」と訂正する。
　なお、訂正事項ａ及びｂについて、訂正請求書では、末尾の「。」が記載されていないが、他の請求項の記載との整合及び訂正請求書に添付された全文訂正明細書の特許請求の範囲の記載からみて、当審において、上記のとおり、「。」を付加して訂正事項を認定した。
（２）訂正の目的の適否、新規事項の有無及び特許請求の範囲の拡張・変更の存否
　訂正事項ａは、シート材料上に設けられた防水材層について、「防水材層が点状ないし点網状に設けられるとともに、前記防水材層の適用量が１〜１０ｇ／ｍ2である」と限定しようとするものであるから、特許請求の範囲の減縮を目的とする訂正に該当する。また、この訂正は、特許請求の範囲の請求項３、明細書００１５欄、及び同００１７欄の記載に基づくものであるから、願書に添付した明細書又は図面に記載された事項の範囲内においてした訂正であり、かつ実質上特許請求の範囲を拡張し、又は変更するものでもない。
　訂正事項ｂは、シート材料の一方の面に防水材層を設けることについて、「防水材層を点状ないし点網状に設けるとともに、前記防水材層の適用量を１〜１０ｇ／ｍ2にした」と限定しようとするものであるから、特許請求の範囲の減縮を目的とする訂正に該当する。また、この訂正は、特許請求の範囲の請求項３、明細書００１５欄、及び同００１７欄の記載に基づくものであるから、願書に添付した明細書又は図面に記載された事項の範囲内においてした訂正であり、かつ実質上特許請求の範囲を拡張し、又は変更するものでもない。
　訂正事項ｃは、請求項を削除するものであるから、特許請求の範囲の減縮を目的とする訂正に該当するとともに、請求項３の削除に伴って生じる請求項番号の不整合を解消しようとするもので明りょうでない記載の釈明を目的とする訂正に該当し、願書に添付した明細書又は図面に記載された事項の範囲内においてした訂正であり、また実質上特許請求の範囲を拡張し、又は変更するものでもない。
　訂正事項ｄは、前記訂正事項ｃによる特許請求の範囲の訂正に基づく請求項番号の整序に伴って生じる引用請求項の不整合を解消するもので、明りょうでない記載の釈明を目的とする訂正に該当し、願書に添付した明細書又は図面に記載された事項の範囲内においてした訂正であり、また実質上特許請求の範囲を拡張し、又は変更するものでもない。
　訂正事項ｅ及びｆは、前記訂正事項ａないしｃによる特許請求の範囲の訂正に伴い、発明の詳細な説明の記載の整合を図るもので、明りょうでない記載の釈明を目的とする訂正に該当し、願書に添付した明細書又は図面に記載された事項の範囲内においてした訂正であり、また実質上特許請求の範囲を拡張し、又は変更するものでもない。
（３）むすび
　したがって、上記訂正は特許法第１２０条の４第２項及び同条第３項において準用する同法第１２６条第２項から第４項までの規定に適合するので、当該訂正を認める。
　
３．特許異議の申立てについて
（１）本件発明
　訂正後の本件請求項１−９に係る発明（以下、それぞれ「本件発明１」−「本件発明９」という。）は、それぞれ特許請求の範囲の請求項１−９に記載された事項により特定される以下のとおりのものである。
　　【請求項１】　通気性を有するシート材料と、該シート材料上に設けられた防水材層と、該防水材層上に設けられた非有機溶剤系樹脂層とを備えた壁紙において、前記防水材層が点状ないし点網状に設けられるとともに、前記防水材層の適用量が１〜１０ｇ／ｍ2である前記壁紙。
　　【請求項２】　通気性を有するシート材料が、壁紙用原紙である請求項１に記載の壁紙。
　　【請求項３】　非有機溶剤系樹脂層が水系樹脂ディスパージョン層である請求項１に記載の壁紙。
　　【請求項４】　水系樹脂ディスパージョン層が発泡性水系樹脂ディスパージョン液により形成され、これが発泡処理されている請求項３に記載の壁紙。
　　【請求項５】　通気性を有するシート材料の一方の面に防水材層を設け、該防水材層上に非有機溶剤系樹脂の塗布液を塗工し、次いでこれを加熱し乾燥することを特徴とする壁紙の製造方法において、前記防水材層を点状ないし点網状に設けるとともに、前記防水材層の適用量を１〜１０ｇ／ｍ2にしたことを特徴とする前記製造方法。
　　【請求項６】　防水材層がグラビア印刷により設けられる請求項５に記載の壁紙の製造方法。
　　【請求項７】　非有機溶剤系樹脂の塗布液が発泡性水系樹脂ディスパージョン液であり、これが発泡処理される請求項５または６に記載の壁紙の製造方法。
　　【請求項８】　シート材料が静電気除去処理および／または微粉除去処理に施された後、防水材層が設けられる請求項５ないし７のいずれか１項に記載の壁紙の製造方法。
　　【請求項９】　乾燥後にエンボス加工を行う請求項５ないし８のいずれか１項に記載の壁紙の製造方法。
（２）特許異議の申立ての理由及び特許取消理由の概要
ア．特許異議の申立ての理由の概要
　上記訂正前の請求項１−１０に係る発明について、
請求項１に係る発明は、甲第１号証又は甲第２号証に記載された発明に基いて、
請求項２、４−６、８、１０に係る発明は、甲第１号証に記載された発明に基いて、
請求項３に係る発明は、甲第１号証及び甲第３号証に記載された発明に基いて、
請求項７に係る発明は、甲第１号証ないし甲第３号証に記載された発明に基いて、
請求項９に係る発明は、甲第１号証及び甲第４号証に記載された発明に基いて、
それぞれ当業者が容易に発明をすることができたものであるから、請求項１−１０に係る発明の特許は、特許法第２９条第２項の規定に違反してされたものである。
　甲第１号証：特開平４−１２６２４０号公報
　甲第２号証：特開平７−２１３９９２号公報
　甲第３号証：特開平４−１２６８９９号公報
　甲第４号証：日本印刷学会編「新版印刷事典」（大蔵省印刷局、昭和４９年９月１０日）第２０８ページ
イ．特許取消理由の概要
　上記訂正前の請求項１−１０に係る発明について、
請求項１に係る発明は、刊行物１（特許異議申立人が提出した甲第１号証に同じ。）又は刊行物２（同じく甲第２号証に同じ。）に記載された発明に基いて、
請求項２、４−６、８、１０に係る発明は、刊行物１に記載された発明に基いて、
請求項３、７に係る発明は、刊行物１ないし刊行物３（同じく甲第３号証に同じ。）に記載された発明に基いて、
請求項９に係る発明は、刊行物及び刊行物４（同じく甲第４号証に同じ。）に記載された発明に基いて、
それぞれ当業者が容易に発明をすることができたものであるから、請求項１−１０に係る発明の特許は、特許法第２９条第２項の規定に違反してされたものである。
（３）証拠の記載内容
　甲第１号証〜甲第４号証には、それぞれ以下の記載がある。
イ．甲第１号証
１）「裏打紙の少なくとも装飾層形成面側に水分不透過性の合成樹脂被覆層が形成され、該被覆層上に合成樹脂エマルジョンよりなる装飾層が形成されてなることを特徴とする装飾シート」（特許請求の範囲）、
２）「裏打紙は、この種の装飾シートの裏打紙として一般に使用さ（れ）ているパルプ等を使用した紙でよ」い（第２ページ右上欄）、
３）「合成樹脂被覆層に使用できる合成樹脂としては、例えば、ポリ塩化ビニル、ポリエチレン、ポリプロピレン、ポリウレタン、ポリアミド、ポリエステル、合成ゴム、アクリル系樹脂等が挙げられる。これらの合成樹脂は、…Ｏ／Ｗ型エマルジョンタイプ、あるいは…Ｗ／Ｏ型エマルジョンタイプの塗料として使用できる外、溶剤に溶解させたタイプの塗料としても使用できる」（第２ページ左下欄）、
４）「この塗料は、裏打紙の少なくとも装飾層が形成される面側の全面又は一部分に塗工されて、被覆層が形成される。該被覆層を一部分に形成する場合は、後述する合成樹脂エマルジョンによる装飾層が形成される部分に形成する」（第２ページ左下欄〜第２ページ右下欄）、
５）「合成樹脂エマルジョンとしては、…装飾層の母体となる合成樹脂を水中に分散させたＯ／Ｗ型エマルジョンタイプ、あるいは水滴を母体となる合成樹脂中に分散させたＷ／Ｏ型エマルジョンタイプのいずれも使用できる」（第３ページ左上欄）、
６）「合成樹脂エマルジョンによる装飾層の形成手段は、上記した裏打紙への水分不透過性合成樹脂被覆層の塗工手段と同様のドクターナイフコーター、ロールコーター、エアーナイフコーター等の一般的な塗工手段の他に、グラビアプリント、ロータリースクリーンプリント等の印刷手段が採用できる」（第３ページ右上欄）、
７）「塗工又はプリントされた装飾層は、乾燥されて装飾層が形成される」（第３ページ右上欄）、
８）「裏打紙上に形成された水分不透過性合成樹脂被覆層が、水分バリアー層の作用をなす。
　従って、該被覆層の上に合成樹脂エマルジョンによる装飾層を形成する際、該エマルジョンに由来する水分は、該被覆層によって遮蔽され、裏打紙に浸透、移行することはない」（第３ページ左下欄）
９）「本発明シートを壁紙や天井材、あるいは家具類、その他の装飾シートして使用する」（第３ページ右下欄）
ロ．甲第２号証
１０）「裏打紙上に、コロイダルシリカを含有するシリカ変性合成樹脂の水系エマルジョンを塗布、乾燥して透湿性かつ非透水性のベース層を形成する工程、ベース層上に少なくとも装飾性シート表面の一部がベース層露出部となるように装飾層を形成する工程、とからなることを特徴とする吸放湿性を有する装飾性シートの製造方法」（【請求項１】）、
１１）「コロイダルシリカを含有するシリカ変性合成樹脂の水系エマルジョンはドクターナイフコーター、ロールコーター、エアーナイフコーター、グラビア印刷、スクリーン印刷、ロータリースクリーン印刷などの公知の手段によって裏打紙上に塗布された後、オーブンなどの公知の手段にて乾燥されると同時に、微細孔が形成され、透湿性かつ非透水性のベース層が得られる」（【００１５】）、
１２）「装飾層は、上記の合成樹脂組成物をグラビア印刷、スクリーン印刷、ロータリースクリーン印刷などの公知の手段にて合成樹脂ベース層上に模様状に塗布、乾燥した後、必要に応じて発泡させることにより形成される」（【００２３】）、
ハ．甲第３号証
１３）「難燃性の基材シート上に、絵柄印刷層、透明な中間層および表面保護層を順に設けてなり、中間層はそれに設けた溝にワイピングにより着色材を充填した壁紙において、中間層が水性エマルジョンの塗料を乾燥して得たものであるか、または硬化性樹脂の塗料を硬化させて得たものであることを特徴とする壁紙」（特許請求の範囲）、
１４）「絵柄の印刷は、任意のインキを使用し、通常の手段で行えばよい」（第２ページ左下欄）、
１５）「【実施例１】
　坪量８０ｇ／ｍ2のレーヨン不織布を基材シートとして使用した。
　基材シート上に、ポリ塩化ビニルをビヒクルとするインキで絵柄をグラビア印刷し、ついでアクリル樹脂の水性エマルジョンを塗布し、乾燥して厚さ１００μｍの塗膜を形成した。　この塗膜にエンボスを施して深さ３０μｍの凹部を設け、その凹部にワイピング法で着色インキを充填した。
　その上に、フッ素樹脂を厚さが１０μｍとなるようにグラビアコートして保護層を形成」した（第２ページ右下欄〜第３ページ左上欄）、
ニ．甲第４号証
１６）紙面の静電気を除く装置である静電気除去装置に関する概説が記載されている。
４．当審の判断
４−１．本件発明１について
　本件発明１（以下、「前者」という。）と甲第１号証に記載された発明（以下、「後者」という。）を対比する。
　甲第１号証には、「裏打紙の少なくとも装飾層形成面側に水分不透過性の合成樹脂被覆層が形成され、該被覆層上に合成樹脂エマルジョンよりなる装飾層が形成されてなることを特徴とする装飾シート」（３．（３）−１））の発明が記載されており、
さらに、「装飾シート」を「壁紙」として使用すること（３．（３）−９））、水分不透過性の合成樹脂被覆層が「塗料」として使用できること（３．（３）−３））、及び、「塗料」が「裏打紙の少なくとも装飾層が形成される面側の全面又は一部分に塗工されて、被覆層が形成される」こと（３．（３）−４））が記載されているから、後者における「装飾シート」、「裏打紙」、「水分不透過性の合成樹脂被覆層」及び「塗料」、並びに「合成樹脂エマルジョンよりなる装飾層」は、前者における「壁紙」、「通気性を有するシート材料」、「防水材層」及び「非有機溶剤系樹脂層」に、それぞれ相当するものと認められ、各層の配置においても異なるところはないから、
両者は、「通気性を有するシート材料と、該シート材料上に設けられた防水材層と、該防水材層上に設けられた非有機溶剤系樹脂層とを備えた壁紙」である点で一致し、
「防水材層」（後者では「塗料」）について、前者にあっては「点状ないし点網状に設けられるとともに、前記防水材層の適用量が１〜１０ｇ／ｍ2である」ものであるのに対して、後者にあっては、「裏打紙（すなわち、「通気性を有するシート材料」）の少なくとも装飾層（すなわち、「非有機溶剤系樹脂層」）が形成される面側の全面又は一部分に塗工され」る（３．（３）−４））ものである点で相違する。
　この相違点について検討する。
　甲第１号証にはさらに、「該被覆層を一部分に形成する場合は、後述する合成樹脂エマルジョンによる装飾層が形成される部分に形成する」（３．（３）−４））と記載されており、防水材層は、装飾層が存在する部分の該装飾層の下部に設けるべきことが具体的に特定され、かかる防水材層の配置により、「合成樹脂エマルジョンによる装飾層を形成する際、該エマルジョンに由来する水分は、該被覆層によって遮蔽され、裏打紙に浸透、移行することはない」（３．（３）−８）という効果を奏するものであるから、装飾層を全面に適用する場合には、被覆層（すなわち、「防水材層」）を裏打紙（すなわち、「通気性を有するシート材料」）の一部分に設けることを排除しているものと解するほかはない。
　してみれば、甲第１号証には、通気性を有するシート材料の全面にわたり設けられることが当業者に明らかな非有機溶剤系樹脂層の下に設けられる防水材層について、これを一部分にのみ設けることを妨げる記載があると認められるから、先の相違点の一部である「点状ないし点網状に設け」ることに想到することは当業者にとって容易ではない。
　一方、甲第２号証には、本件発明１における「防水材層」に相当すると認められる「透湿性かつ非透水性のベース層」、及び同じく「非有機溶剤系樹脂層」に相当すると認められる「装飾層」について、「装飾性シート表面の一部がベース層露出部となるように装飾層を形成する」ことが記載されており、これは装飾層の方がベース層よりも塗工面積が小であることを意味するから、甲第２号証には、「ベース層」、すなわち、「防水材層」を、部分的に設けること、「点状ないし点網状に」設けること、しかも「適用量が１〜１０ｇ／ｍ2」とすることについては何らの記載も示唆もない。
　また、甲第３号証には、「絵柄印刷層」として、ポリ塩化ビニルをビヒクルとするインキで絵柄をグラビア印刷（３．（３）−１５））することが記載されており、グラビア印刷がインキの被膜を「点状ないし点網状に」設ける方法であることは当業者に知られたことであるものの、絵柄の適用範囲については何らの開示もないから、グラビア印刷されるポリ塩化ビニルをビヒクルとするインキの「適用量が１〜１０ｇ／ｍ2」と特定することについては記載も示唆もない。
　したがって、甲第２号証及び甲第３号証の記載をみても、先の相違点に想到することが当業者にとって容易であるということはできない。
　そして、本件発明１は、防水材層を点状ないし点網状に設け、かつその適用量を特定範囲にすることにより、「非有機溶剤系樹脂の塗布液を用いるにもかかわらず、シワ、波打ちあるいはカールを防止し、且つ高速での塗工が可能であることにより、生産性が高く、加工性に優れた壁紙」が提供されるという明細書記載の顕著な効果を奏するものと認められる。
　よって、本件発明１が、甲第１号証及び甲第３号証、又は、甲第１号証ないし甲第３号証に記載された発明に基いて当業者が容易に発明をすることができたものであるということはできない。
４−２．本件発明２−４について
　本件発明２−４は、それぞれ本件発明１を特定するための事項をすべて含み、さらに他の発明を特定するための事項を付加したものに相当するものであるから、本件発明１について述べたと同様の理由により、甲第１号証ないし甲第３号証に記載された発明に基いて当業者が容易に発明をすることができたものであるということはできない。
４−３．本件発明５−９について
　また、本件発明５−９は、本件発明１を特定するための事項をすべて含んでなる壁紙の製造方法の発明であるから、本件発明１について述べたと同様の理由により、甲第１号証ないし甲第３号証に記載された発明に基いて当業者が容易に発明をすることができたものであるということはできず、さらに静電気除去処理に関する甲第４号証をみてもその結論に変わりはない。
　
５．むすび
　以上のとおりであるから、特許異議の申立ての理由及び証拠によっては、本件訂正後の請求項１−９に係る発明についての特許を取り消すことができない。
　また、他に本件訂正後の請求項１−９に係る発明についての特許を取り消すべき理由を発見しない。
　
　よって、結論のとおり決定する。
【異議決定日】
平成１５年４月３０日（２００３．４．３０）
【訂正の要旨】
　▲１▼　訂正事項ａ
　特許請求の範囲の請求項１を特許請求の範囲の減縮を目的として下記のとおり訂正する。
　「通気性を有するシート材料と、該シート材料上に設けられた防水材層と、該防水材層上に設けられた非有機溶剤系樹脂層とを備えた壁紙
において、前記防水材層が点状ないし点網状に設けられるとともに、前記防水材層の適用量が１〜１０ｇ／ｍ２である前記壁紙
　▲２▼　訂正事項ｂ
　特許請求の範囲の請求項６を特許請求の範囲の減縮を目的として下記のとおり訂正する。
　「通気性を有するシート材料の一方の面に防水材層を設け、該防水材層上に非有機溶剤系樹脂の塗布液を塗工し、次いでこれを加熱し乾燥する壁紙の製造方法
において、前記防水材層を点状ないし点網状に設けるとともに、前記防水材層の適用量を１〜１０ｇ／ｍ２にしたことを特徴とする前記製造方法
　▲３▼　訂正事項ｃ
　特許請求の範囲の請求項３を削除し、請求項４以後の項番を繰り上げる。
　▲３▼　訂正事項ｄ
　特許請求の範囲の新請求項４の「請求項４に記載の」、新請求項６の「請求項６に記載の」、新請求項７の「請求項６または７に記載の」、新請求項８の「請求項６ないし８の」および新請求項９の「請求項６ないし９の」を、不明瞭な記載の釈明を目的として、「請求項
３
５
５
６
５
７
５
８
　▲４▼　訂正事項ｅ
　明細書０００９欄の「すなわち本発明は、通気性を有するシート材料と、該シート材料上に設けられた防水材層と、該防水材層上に設けられた非有機溶剤系樹脂層とを備えた壁紙を提供するものである」を、不明瞭な記載の釈明を目的として、「
すなわち本発明は、通気性を有するシート材料と、該シート材料上に設けられた防水材層と、該防水材層上に設けられた非有機溶剤系樹脂層とを備えた壁紙において、前記防水材層が点状ないし点網状に設けられるとともに、前記防水材層の適応量が１〜１０ｇ／ｍ２である前記壁紙を提供するものである
　▲４▼　訂正事項ｆ
　明細書００１０欄の「さらに本発明は、通気性を有するシート材料の一方の面に防水材層を設け、該防水材層上に非有機溶剤系樹脂の塗布液を塗工し、次いでこれを加熱し乾燥することを特徴とする壁紙の製造方法を提供するものである」を、不明瞭な記載の釈明を目的として、「さらに本発明は、
通気性を有するシート材料の一方の面に防水材層を設け、該防水材層上に非有機溶剤系樹脂の塗布液を塗工し、次いでこれを加熱し乾燥する壁紙の製造方法において、前記防水材層を点状ないし点網状に設けるとともに、前記防水材層の適用量を１〜１０ｇ／ｍ２にしたことを特徴とする前記製造方法
（５４）【発明の名称】
壁紙およびその製造方法
（５７）【特許請求の範囲】
　【請求項１】　通気性を有するシート材料と、該シート材料上に設けられた防水材層と、該防水材層上に設けられた非有機溶剤系樹脂層とを備えた壁紙
において、前記防水材層が点状ないし点網状に設けられるとともに、前記防水材層の適用量が１〜１０ｇ／ｍ２である前記壁紙
　【請求項２】　通気性を有するシート材料が、壁紙用原紙である請求項１に記載の壁紙。
　【請求項３】　非有機溶剤系樹脂層が水系樹脂ディスパージョン層である請求項１に記載の壁紙。
　【請求項４】　水系樹脂ディスパージョン層が発泡性水系樹脂ディスパージョン液により形成され、これが発泡処理されている請求項
３
　【請求項５】　通気性を有するシート材料の一方の面に防水材層を設け、該防水材層上に非有機溶剤系樹脂の塗布液を塗工し、次いでこれを加熱し乾燥する壁紙の製造方法
において、前記防水材層を点状ないし点網状に設けるとともに、前記防水材層の適用量を１〜１０ｇ／ｍ２にしたことを特徴とする前記製造方法。
　【請求項６】　防水材層がグラビア印刷により設けられる請求項
５
　【請求項７】　非有機溶剤系樹脂の塗布液が発泡性水系樹脂ディスパージョン液であり、これが発泡処理される請求項
５
６
　【請求項８】　シート材料が静電気除去処理および／または微粉除去処理に施された後、防水材層が設けられる請求項
５
７
　【請求項９】　乾燥後にエンボス加工を行う請求項
５
８
【発明の詳細な説明】
　【０００１】
　【発明の属する技術分野】
　本発明は、壁紙およびその製造方法に関するものであり、さらに詳しくは本発明は、非有機溶剤系樹脂の塗布液を用いるにもかかわらず、シワ、波打ちあるいはカールを防止し、且つ高速での塗工が可能であることにより、生産性が高く、加工性に優れた壁紙およびその製造方法に関するものである。
　【０００２】
　【従来の技術】
　従来から建築物の内装材としては、紙基材の上に塩化ビニル樹脂層を形成した、いわゆる塩化ビニル壁紙が多用されているが、壁紙製造工程上で有機溶剤を使用することによる作業環境衛生面に問題がある。さらに近年、各種内装材に含まれる溶剤類が室内に揮散し、これは極微量であるものの人体に影響を及ぼすとされるいわゆる化学物質過敏症が注目されている。
　【０００３】
　そこで、非有機溶剤系樹脂層を設けた壁紙、例えば紙基材の上に水系樹脂ディスパージョン塗布液を塗工し樹脂層を形成した壁紙が知られている。
　【０００４】
　しかしながら、基材としての紙には吸水性があり、吸水することにより紙自体が伸びるという欠点がある。また、紙は製造の際にパルプ繊維が不均一に分散しムラになることが避けられず、このことは水系樹脂ディスパージョンのような非有機溶剤系樹脂の塗布液を塗工し乾燥したときに波打ちやカールの原因となる。すなわち、パルプ繊維の多い場所と少ない場所とでは、自ずから吸水量が異なり、乾燥速度の違いからカールが生じる。
　【０００５】
　上記のような波打ちやカールの生じた紙基材には、装飾のための印刷やエンボス加工を施すことができず、また製品としての価値も低下することから、現状では紙基材の吸水状態が飽和するように遅い速度で非有機溶剤系樹脂の塗布液を塗工し、且つ水の沸点よりも低い温度でゆっくりと紙基材を乾燥することを余儀なくされており、非常に生産性が低いのが実情である。
　【０００６】
　【発明を解決しようとする課題】
　本発明は上記のような従来の課題を解決し、非有機溶剤系樹脂の塗布液を用いるにもかかわらず、シワ、波打ちあるいはカールを防止し、且つ高速での塗工が可能であることにより、生産性が高く、加工性に優れた壁紙およびその製造方法を提供することを目的とするものである。
　【０００７】
　【課題を解決するための手段】
　本発明者らは鋭意研究の結果、シート材料上に均一な吸水状態を可能にする特定層を設けることにより、前記目的を達成できることを見いだし、本発明を完成することができた。
　【０００８】
　すなわち本発明は、
通気性を有するシート材料と、該シート材料上に設けられた防水材層と、該防水材層上に設けられた非有機溶剤系樹脂層とを備えた壁紙において、前記防水材層が点状ないし点網状に設けられるとともに、前記防水材層の適用量が１〜１０ｇ／ｍ２である前記壁紙
　【０００９】
　さらに本発明は、
通気性を有するシート材料の一方の面に防水材層を設け、該防水材層上に非有機溶剤系樹脂の塗布液を塗工し、次いでこれを加熱し乾燥する壁紙の製造方法において、前記防水材層を点状ないし点網状に設けるとともに、前記防水材層の適用量を１〜１０ｇ／ｍ２にしたことを特徴とする前記製造方法
　【００１０】
　【発明の実施の形態】
　以下、図面を参照しながら本発明をさらに説明する。
　図１は、本発明に用いられる壁紙材料の一実施態様の断面図である。
　図１において、本発明に用いられる壁紙材料１は、シート材料２の一方の面の上部に防水材層３を設けたものであることができる。
　【００１１】
　本発明で使用されるシート材料２は、一般的に壁紙の材料として使用されるシート材料であることができ、通気性を有するものであって、例えば紙、不織布、織布等が挙げられ、とくに壁紙用の原紙が好適に使用される。また、難燃処理されたものや、着色されたものも使用可能である。
　【００１２】
　シート材料２の上部に設けられる防水材層３は、下記で述べる水系樹脂ディスパージョンのような非有機溶剤系樹脂層４に含まれる水分を、シート材料２に均一に吸水させる機能を有するものであり、ここに本発明の特長がある。
　【００１３】
　ここで防水材層３は、シート材料２を完全に膜状に覆うものではなく、図１に示すようにシート材料２と非有機溶剤系樹脂層４とが接触する部分が存在するように設けられる。
　【００１４】
　このような防水材層３は、例えばグラビア印刷、ロータリースクリーン印刷、メッシュロールやスプレー法等により、点状、点網状等に設けることができる。
　【００１５】
　防水材層３の材質としては、防水機能を発揮すればよく、とくに制限されるものではないが、例えばアクリル樹脂や、ＮＢＲ、ＳＢＲ等の合成ゴム等が挙げられ、グラビア印刷する場合はこれら樹脂を有機溶剤に溶解したり、あるいは水系ディスパージョンに調製したインクを使用することができる。
　【００１６】
　防水材層３の適用量は、点状、点網状等に設けられ、シート材料２と非有機溶剤系樹脂層４とが接触すればよく、とくに制限されないが、例えば１〜１０ｇ／ｍ２程度とし、ＪＩＳ　Ｐ８１１７による通気性が２〜６００となるように適用するのが好適である。
　【００１７】
　防水材層３の上部に設けられる非有機溶剤系樹脂層４は、従来から公知のものをそのまま使用することができるが、水系樹脂ディスパージョン層、例えばアクリル樹脂やＥＶＡ等の水性樹脂エマルジョンが好適なものとして挙げられる。このようなエマルジョンの樹脂固形分は、例えば２０〜７０重量％程度であることができる。また、必要に応じて公知の各種添加剤、フィラー等も配合することができる。
　【００１８】
　さらに非有機溶剤系樹脂層４として水系樹脂ディスパージョン層を採用した場合、例えばカプセル発泡剤等の発泡剤を配合し、これを加熱して発泡せしめることにより、壁紙としての意匠効果を高めることができる。このような発泡は、従来同様の処理を行うことで達成することができる。発泡剤としては、例えば２〜５０μｍ程度の粒径のカプセル発泡剤が利用できる。カプセル発泡剤を使用する場合の使用量は、例えば水系樹脂ディスパージョン塗布液中の固形分に対し、１〜５０重量％程度である。
　【００１９】
　非有機溶剤系樹脂層４は、グラビアコート、ロータリースクリーン法、ロールコート、リバースコート、ナイフコート等の公知の手段によって防水材層３上に設けることができる。その厚さは、乾燥後として０．０５〜０．５ｍｍ、あるいは発泡後として０．０５〜５ｍｍが好適である。
　【００２０】
　次に本発明の壁紙の製造について説明する。
　図２に、本発明の壁紙の一実施態様の断面図を示す。
　まずシート材料２の一方の面に、防水材層３を、上記のように例えばグラビア印刷により点状または点網状に設け、壁紙材料１を作製することから始まる。このとき、防水材層３を設ける前のシート材料２には、あらかじめ静電気除去処理および／または微粉除去処理を施しておくのがよい。静電気除去処理は、例えばシート材料２に高電圧を印加したり、イオン化された空気を吹き付けることにより達成され、また微粉除去処理は、例えば吸引することにより達成される。これらの前処理を行うことにより、防水材層３や非有機溶剤系樹脂層４の均一塗工がなされるという効果が奏される。
　【００２１】
　続いて、防水材層３上に、非有機溶剤系樹脂、例えば水系樹脂ディスパージョン塗布液を塗工する。この塗布液には適宜発泡剤を配合可能であることは上記した通りである。本発明によれば、この塗工作業は塗工速度として８０〜２００ｍ／分で行うことができる。この速度は、従来の水系樹脂ディスパージョンを用いた壁紙に比べると、４〜１０倍の速さである。
　【００２２】
　次に非有機溶剤系樹脂を塗工したシート材料を加熱し乾燥およびゲル化する。加熱温度は、１５０〜１８０℃であることができる。この加熱温度は、従来のそれに比べると著しく高く、乾燥およびゲル化速度が向上する。
　【００２３】
　また本発明においては、加熱処理後、模様印刷、発泡処理およびエンボス加工を行うことができる。発泡処理の際の加熱温度は、例えば１５０〜２４０℃がよい。図３に、模様印刷、発泡処理およびエンボス加工の一連の工程を行った後の本発明の壁紙の断面図を示す。これらの工程により意匠性がさらに高められ好ましい。なお模様印刷に際しては発泡剤を含む印刷インクも使用できる。
　【００２４】
　これとは別に、模様印刷を行わずに加熱処理および発泡処理を連続して行うこともできる。
　【００２５】
　なお本発明の壁紙には、必要に応じて防汚性の向上等のためにアクリルフィルム、ＥＶＯＨフィルム等を接着剤や加熱によりさらにラミネートできることは勿論である。
　【００２６】
　【実施例】
　以下、本発明を実施例により説明する。
　図３に示すような壁紙を作製した。
　シート材料２としては、坪量７０ｇ／ｍ２の壁紙用原紙を用い、その上部にアクリル樹脂系のインクをグラビア印刷により原紙に点網状に施し、防水材層３を形成し、壁紙材料を作製した。この段階での通気性は、ＪＩＳ　Ｐ８１１７によれば、６０であった。次に、防水材層３上に、下記組成の水系樹脂ディスパージョン塗布液を、ロールコートにより塗布量１４０ｇ／ｍ２で塗工し、非有機溶剤系樹脂層４を形成させた。なお、塗工速度は、１２０ｍ／分であり、極めて良好であった。
　【００２７】
　次に上記で得られたものを１８０℃で乾燥し、続いて模様印刷５を施した後、加熱炉中で２２０℃で加熱処理し、発泡せしめた。発泡後、壁紙をエンボス加工し、凹凸形状を付与した。
　【００２８】
　【表１】
　　　　　　　水系樹脂ディスパージョン塗布液の組成　　　（単位：重量部）
　　樹脂　　　ポリアクリル酸エマルジョン（固形分４０重量％）　１００
　　分散剤　　ポリリン酸ナトリウム（２％水溶液）　　　　　　　　　１
　　顔料　　　酸化チタン　　　　　　　　　　　　　　　　　　　　１５
　　充填剤　　水酸化アルミニウム　　　　　　　　　　　　　　　　４０
　　発泡剤　　ブタン充填マイクロカプセル　　　　　　　　　　　　１０
　【００２９】
　このようにして得られた本発明の壁紙は、シワ、波打ち、カール等が全く見られなかった。さらに生産速度も従来に比べると格段に向上していることが分かる。
　【００３０】
　【発明の効果】
　本発明によれば、非有機溶剤系樹脂の塗布液を用いるにもかかわらず、シワ、波打ちあるいはカールを防止し、且つ高速での塗工が可能であることにより、生産性が高く、加工性に優れた壁紙およびその製造方法が提供される。
【図面の簡単な説明】
　【図１】
　本発明に用いられる壁紙材料の一実施態様の断面図である。
　【図２】
　本発明の壁紙の一実施態様の断面図である。
　【図３】
　模様印刷、発泡およびエンボス加工の一連の工程を行った後の本発明の壁紙の断面図である。
　【符号の説明】
　１　　壁紙材料
　２　　シート材料
　３　　防水材層
　４　　非有機溶剤系樹脂層
　５　　模様印刷